Упрощенный и улучшенный способ производства акриловых волокон

1. Способ приготовления гомогенной дисперсии или суспензии для превращения ее в гомогенный прядильный раствор для получения акриловых волокон, который включает следующие стадии:
i) приготовление водной суспензии гомополимера или сополимера акрилонитрила путем полимеризации мономеров в водной суспензии, удаления непрореагировавших мономеров, фильтрации и промывки водной суспензии с получением первого фильтрационного осадка, содержащего полимер и воду в массовом отношении от 40/60 до 60/40, предпочтительно в массовом отношении, равном или превышающем 1:1;
ii) диспергирование указанного первого фильтрационного осадка в смеси растворителя и воды или в чистом растворителе при массовом отношении, составляющем от 2 до 10 масс осадка, предпочтительно при температуре ниже или равной 5°С и в течение времени от 5 до 15 минут при перемешивании;
iii) разделение твердой и жидкой фаз указанной полимерной дисперсии фильтрацией или центрифугированием с получением второго фильтрационного осадка, содержащего полимер и смесь растворителя и воды в массовом отношении от 40/60 до 70/30;
iv) повторное диспергирование второго фильтрационного осадка, полученного на стадии (iii), в том же растворителе или смеси воды и растворителя, что и на стадии (ii), в массовом отношении, составляющем от 2 до 10 масс полимера в фильтрационном осадке, при комнатной температуре или при температуре ниже комнатной в течение времени от 5 до 20 минут с получением гомогенной дисперсии или «суспензии», в которой массовое отношение растворитель/полимер составляет от 90/10 до 70/30.
2. Способ по п. 1, в котором гомогенную дисперсию или суспензию, полученную на стадии (iv), превращают в гомогенный полимерный раствор (прядильный раствор полимера) с помощью теплообменников ниже по потоку.
3. Способ по п. 1, в котором на стадиях (ii) and (iv) растворитель выбирают из диметилацетамида (ДМАА), диметилформамида (ДМФА) или диметилсульфоксида (ДМСО).
4. Способ по одному или более предшествующих пунктов, в котором на стадии (ii) температура ниже 0°С.
5. Способ по одному или более предшествующих пунктов, в котором количество воды в смеси воды и растворителя составляет от 0 до 20 мас.% по отношению к общей массе смеси.
6. Способ по одному или более предшествующих пунктов, в котором на стадии (iv) температура равна 5°С.
7. Способ по п. 1 или 2, в котором гомогенный полимерный раствор, пригодный для прядения, имеет содержание полимера от 10 до 26 мас.% по отношению к общей массе прядильного раствора.
8. Способ по одному или более предшествующих пунктов, в котором на стадиях (iii) и (iv) добавляют водорастворимые добавки, предпочтительно выбранные из аммиака, первичных аминов, вторичных аминов, солей четвертичного аммония, солей ионов металлов, способных образовывать соли ионных концевых групп полимера, таких как медь или серебро, водорастворимых полимеров и т.д.
9. Способ по одному или более предшествующих пунктов, в котором полимеры представляют собой полимеры с высокой молекулярной массой, составляющей от 80000 до 200000 Да или полимеры со средней молекулярной массой, составляющей от 40000 до 55000 Да.
10. Способ по одному или более предшествующих пунктов, в котором сополимер акрилонитрила состоит из акрилонитрила в количестве от 90 до 99 мас.% по отношению к общей массе сополимера и одного или более сомономеров в количестве от 1 до 10 мас.% по отношению к общей массе сополимера.
11. Способ по п. 10, в котором сомономеры выбирают из нейтральных виниловых соединений, таких как метилакрилат, метилметакрилат, винилацетат, акриламид; соединений, содержащих одну или более кислотных групп, таких как акриловая кислота, итаконовая кислота, сульфированные стиролы.